(57)【要約】【課題】亜鉛スチールコードとの接着性に優れ、かつ良好な加硫速度を有するコンベアベルト用ゴム組成物、及び、該ゴム組成物を用いた耐久性及び生産性に優れるコンベアベルトを提供することを目的とする。【解決手段】ゴム成分１００質量部に対して、ジメタクリル酸亜鉛を０．５〜３質量部、ネオデカン酸コバルトホウ素化物を１．１〜４．５質量部含有することを特徴とするコンベアベルト用ゴム組成物、及び、該ゴム組成物からなる接着ゴム層で被覆された亜鉛めっきスチールコードを芯体とするコンベアベルトを提供する。【選択図】なし【特許請求の範囲】
【請求項１】
ゴム成分１００質量部に対して、ジメタクリル酸亜鉛を０．５〜３質量部、ネオデカン酸コバルトホウ素化物を１．１〜４．５質量部含有することを特徴とするコンベアベルト用ゴム組成物。
【請求項２】
ゴム成分１００質量部中に、天然ゴムを２０〜７０質量部、合成ゴムを８０〜３０質量部含有する請求項１記載のコンベアベルト用ゴム組成物。
【請求項３】
上記合成ゴムが、スチレン−ブタジエンゴム（ＳＢＲ）、ブタジエンゴム（ＢＲ）、イソプレンゴム（ＩＲ）から選ばれる１種又は２種以上である請求項２記載のコンベアベルト用ゴム組成物。
【請求項４】
フェノール樹脂を、ゴム成分１００質量部に対して１〜１０質量部含有する請求項１〜３のいずれか１項記載のコンベアベルト用ゴム組成物。
【請求項５】
フェノール樹脂が、ヘキサメチレンテトラミンが内部添加されたものである請求項４記載のコンベアベルト用ゴム組成物。
【請求項６】
β−ナフトールを、ゴム成分１００質量部に対して１〜１０質量部含有する請求項１〜５のいずれか１項記載のコンベアベルト用ゴム組成物。
【請求項７】
硬化剤として、ヘキサメトキシメチル化メラミン及び／又はヘキサメチレンテトラミンを、ゴム成分１００質量部に対して１〜１０質量部含有する請求項１〜６のいずれか１項記載のコンベアベルト用ゴム組成物。
【請求項８】
カバーゴム層間に、接着ゴム層で被覆された亜鉛めっきスチールコードが芯体として配設されたコンベアベルトにおいて、前記接着ゴム層が請求項１〜７のいずれか１項記載のゴム組成物で形成されていることを特徴とするコンベアベルト。
【発明の詳細な説明】
【技術分野】
【０００１】
本発明は、亜鉛めっきスチールコードとの接着性に優れ、かつ良好な加硫速度を有し量産性にも優れるコンベアベルト用のゴム組成物及び該ゴム組成物を用いたコンベアベルトに関する。
【背景技術】
【０００２】
ゴム組成物の補強材料として使用されている亜鉛メッキスチールコードは、防錆性に優れることから、多湿環境下で用いられるスチールコードコンベヤベルトの補強材料等として利用されており、このため湿度の高い条件下で長時間使用しても接着力低下やベルト寿命が短くなることなく、亜鉛メッキスチールコードがゴムと接着されていることが望ましい。
【０００３】
従来、亜鉛めっきスチールコードとゴムとを良好に接着させる方策としては、ロジン、有機酸コバルト塩と有機塩素化合物とを組み合わせてゴムに配合する方法（特許文献１：特開２００６−３１２７４４号公報）、トリアジン、ジメタクリル酸亜鉛、ジアクリル酸亜鉛のいずれかと有機酸コバルトとを組み合わせてゴムに配合する方法（特許文献２：特開２００５−３５０４９１号公報）、酸変性ポリマーとジメタクリル酸亜鉛とを組み合わせてゴム成分に配合する方法（特許文献３：特開２００６−１７６５８０号公報）などが提案されている。
【０００４】
しかしながら、これら従来の技術はゴムと亜鉛めっきスチールコードとの接着性を向上させることは可能であるが、有機酸コバルトやジメタクリル酸亜鉛の使用により加硫速度が低下して、量産性や生産性の低下を招来する。
【０００５】
従って、亜鉛めっきスチールコードと良好に接着し、多湿環境や高温環境などの苛酷な使用環境でも十分な耐久性を有し、しかも良好な加硫速度を有し量産性や生産性に優れるコンベアベルト用ゴム組成物の開発が望まれる。
【先行技術文献】
【特許文献】
【０００６】
【特許文献１】特開２００６−３１２７４４号公報
【特許文献２】特開２００５−３５０４９１号公報
【特許文献３】特開２００６−１７６５８０号公報
【発明の概要】
【発明が解決しようとする課題】
【０００７】
本発明は上記事情に鑑みなされたもので、亜鉛スチールコードとの接着性に優れ、かつ良好な加硫速度を有するコンベアベルト用ゴム組成物及び該ゴム組成物を用いた耐久性及び生産性に優れるコンベアベルトを提供することを目的とする。
【課題を解決するための手段】
【０００８】
本発明者は、上記の課題を解決するために鋭意検討した結果、亜鉛めっきスチールコードとの接着性を向上させる為にゴムにジメタクリル酸亜鉛と有機酸コバルトとを添加配合する際に、有機酸コバルトとしてネオデカン酸コバルトホウ素化物を用いると共に、これらの配合割合を調整することにより、亜鉛めっきスチールコードとの接着性を向上させることができると共に、ゴムの加硫速度を効果的に向上とさせることができ、耐久性に優れるコンベアベルトが生産性よく得られることを見い出し、本発明を完成したものである。
【０００９】
従って、本発明は、ゴム成分１００質量部に対して、ジメタクリル酸亜鉛を０．５〜３質量部、ネオデカン酸コバルトホウ素化物を１．１〜４．５質量部含有することを特徴とするコンベアベルト用ゴム組成物、及び、
カバーゴム層間に、接着ゴム層で被覆された亜鉛めっきスチールコードが芯体として配設されたコンベアベルトにおいて、前記接着ゴム層が上記本発明のゴム組成物で形成されていることを特徴とするコンベアベルトを提供する。
【００１０】
また、本発明者は、更に検討を重ねた結果、ゴム成分としては天然ゴム又とスチレン−ブタジエンゴム（ＳＢＲ）等の合成ゴムとを所定割合で混合した混合ゴムが好適であること、フェノール樹脂、特にヘキサメチレンテトラミンを内添したフェノール樹脂、β−ナフトール、ヘキサメトキシメチル化メラミン（硬化剤）などを所定量添加することにより、接着性をより向上させることができること、などを見い出した。
【００１１】
従って、本発明は、好適な実施態様として下記（１）〜（７）を提供する。
（１）ゴム成分１００質量部中に、天然ゴムを１〜１０質量部、合成ゴムを８０〜３０質量部含有する上記本発明のコンベアベルト用ゴム組成物及びコンベアベルト。
（２）上記合成ゴムが、スチレン−ブタジエンゴム（ＳＢＲ）、ブタジエンゴム（ＢＲ）、イソプレンゴム（ＩＲ）から選ばれる１種又は２種以上である上記（１）のコンベアベルト用ゴム組成物及びコンベアベルト。
（３）フェノール樹脂を、ゴム成分１００質量部に対して１〜１０質量部含有する上記本発明のコンベアベルト用ゴム組成物及びコンベアベルト。
（４）フェノール樹脂が、ヘキサメチレンテトラミンが内部添加されたものである上記（４）のコンベアベルト用ゴム組成物及びコンベアベルト。
（５）β−ナフトールを、ゴム成分１００質量部に対して１〜１０質量部含有する上記本発明のコンベアベルト用ゴム組成物及びコンベアベルト。
（６）硬化剤として、ヘキサメトキシメチル化メラミン及び／又はヘキサメチレンテトラミンを、ゴム成分１００質量部に対して１〜１０質量部含有する上記本発明のコンベアベルト用ゴム組成物及びコンベアベルト。
（７）カバーゴム層間に、接着ゴム層で被覆された亜鉛めっきスチールコードが芯体として配設されたコンベアベルトにおいて、前記接着ゴム層が上記本発明のゴム組成物で形成されていることを特徴とするコンベアベルト。
【発明の効果】
【００１２】
本発明のコンベアベルト用ゴム組成物は、亜鉛めっきスチールコードとの接着性に優れ、しかも良好な加硫速度を有しており、耐久性に優れるコンベアベルトを生産性よく製造することができる。
【図面の簡単な説明】
【００１３】
【図１】実施例での接着性試験に用いられた試験片を示す概略断面図である。
【発明を実施するための形態】
【００１４】
本発明のコンベアベルト用ゴム組成物は、上記のように、ゴム成分１００質量部に対してジメタクリル酸亜鉛を０．５〜３質量部、ネオデカン酸コバルトホウ素化物を１．１〜４．５質量部添加したことを特徴とするものである。
【００１５】
本発明ゴム組成部を構成するゴム成分としては、コンベアベルトにおいてスチールコードの接着ゴム層として公知のゴムを用いることができ、例えば天然ゴムあるいは天然ゴムと合成ゴムとを混合して用いることができる。
【００１６】
この場合、上記合成ゴムとしては、イソプレン、ブタジエン、クロロプレン等の共役ジエン化合物の単独重合体であるポリイソプレンゴム（ＩＲ）、ポリブタジエンゴム（ＢＲ）、ポリクロロプレンゴム等、前記共役ジエン化合物とスチレン、アクリロニトリル、ビニルピリジン、アクリル酸、メタクリル酸、アルキルアクリレート類、アルキルメタクリレート類等のビニル化合物との共重合体であるスチレンブタジエン共重合ゴム（ＳＢＲ）、ビニルピリジンブタジエンスチレン共重合ゴム、アクリロニトリルブタジエン共重合ゴム、アクリル酸ブタジエン共重合ゴム、メタアクリル酸ブタジエン共重合ゴム、メチルアクリレートブタジエン共重合ゴム、メチルメタアクリレートブタジエン共重合ゴム等、エチレン、プロピレン、イソブチレン等のオレフィン類とジエン化合物との共重合体〔例えばイソブチレンイソプレン共重合ゴム（ＩＩＲ）〕、オレフィン類と非共役ジエンとの共重合体（ＥＰＤＭ）〔例えばエチレン−プロピレン−シクロペンタジエン三元共重合体、エチレン−プロピレン−５−エチリデン−２−ノルボルネン三元共重合体、エチレン−プロピレン−１，４−へキサジエン三元共重合体〕、シクロオレフィンを開環重合させて得られるポリアルケナマー〔例えばポリペンテナマー〕、オキシラン環の開環重合によって得られるゴム〔例えば硫黄加硫が可能なポリエピクロロヒドリンゴム〕、ポリプロピレンオキシドゴム等が含まれる。また、前記各種ゴムのハロゲン化物、例えば塩素化イソブチレンイソプレン共重合ゴム（Ｃｌ−ＩＩＲ）、臭素化イソブチレンイソプレン共重合ゴム（Ｂｒ−ＩＩＲ）等も含まれる。更に、ノルボルネンの開環重合体も用いることができる。また更に、上述のゴムにエピクロロヒドリンゴム、ポリプロピレンオキシドゴム、クロロスルフォン化ポリエチレン等の飽和弾性体をブレンドして用いることもできる。なお、合成ゴムとしては、スチレンブタジエン共重合ゴム（ＳＢＲ）が好適に使用される。
【００１７】
上記天然ゴムと合成ゴムとの配合割合は、特に制限されるものではないが、通常はゴム成分１００質量物中に天然ゴム２０〜７０質量部、合成ゴム８０〜３０質量部、特に天然ゴム２０〜５０質量部、合成ゴム８０〜５０質量部とすることが好ましい。
【００１８】
本発明のコンベアベルト用ゴム組成物では、上記ゴム成分１００質量部に対してジメタクリル酸亜鉛を０．５〜３質量部、好ましくは０．５〜２質量部添加する。このジメタクリル酸亜鉛の添加は、亜鉛めっきスチールコードとの接着性向上を目的とするものであり、上記配合量が０．５質量部未満であると十分な接着性向上効果が得られず、本発明の目的を達成することができず、一方３質量部を超えると加硫速度が大きく低下する上、ロール作業性が大きく低下して生産性が低下し、やはり本発明の目的を達成し得ない。
【００１９】
また、本発明のコンベアベルト用ゴム組成物では、上記ゴム成分１００質量部に対してネオデカン酸コバルトホウ素化物を１．１〜４．５質量部、好ましくは１．５〜３．５質量部添加する。このネオデカン酸コバルトホウ素化物の添加によって接着力をより向上させると共に、加硫速度を向上させることができ、上記ジメタクリル酸亜鉛の添加による加硫速度の低下を是正することができるものである。このネオデカン酸コバルトホウ素化物の添加量が上記１．１質量部未満であると、加硫速度を十分に向上させることができず本発明の目的を達成しえず、一方４．５質量部を超えると耐水接着性や熱老化接着性が低下する。
【００２０】
次に、本発明では、上記ネオデカン酸コバルトホウ素化物と共にステアリン酸コバルトを配合することもでき、これにより組成物の粘着性を調整してロール作業性を向上させることができる。この場合、ステアリン酸コバルトの配合量は、特に制限されるものではないが、通常は上記ゴム成分１００質量部に対して０．５〜４質量部、特に０．５〜２質量部とすることが好ましい。配合量が０．５質量部未満であると、添加によるロール作業性向上効果が十分に得られない場合があり、一方４質量部を超えると接着性の低下を招いたり、カバーゴムの積層工程でのゴムタックが低下して積層加工性が低下する場合がある。なお、ここでいう「ロール加工性」とは、ゴム組成物を混練した後に圧延ロールに通して所定の厚さ，幅の帯状ゴムとする際の加工性をいう。
【００２１】
本発明のゴム組成物には、上記接着性の更なる向上を目的としてフェノール樹脂を適量配合することができる。この場合、フェノール樹脂としては、フェノール−ホルムアルデヒド樹脂、レゾルシン−ホルムアルデヒド樹脂、クレゾール−ホルムアルデヒド樹脂などが挙げられ、特にフェノール−ホルムアルデヒド樹脂が好ましく用いられる。また、フェノール樹脂は、１００％フェノール樹脂の他、天然樹脂変性フェノール樹脂、油変性フェノール樹脂などを用いることもできる。ここで、特に制限されるものではないが、ヘキサメチレンテトラミン（ヘキサミン）、ヘキサメトキシメチル化メラミン（ＨＭＭＭ）などが内部添加されたものが上記接着性を寄り向上させることから好適に用いられ、特にヘキサメチレンテトラミンが内部添加されたフェノール樹脂が好ましく用いられる。
【００２２】
これらフェノール樹脂の配合量は、特に制限されるものではないが、ゴム成分１００質量部に対して、１〜１０質量部、特に１〜５質量部とすることが好ましい。この場合、配合量が１質量部未満であると添加による十分な効果が得られない場合があり、１０質量部を超えるとゴムの物性低下やゴム練り時の練り機への密着、ロール作業性の低下、コストの上昇などの点で好ましくない場合がある。なお、このフェノール樹脂は２種以上を併用することもできる。
【００２３】
また、接着力の更なる向上を目的として、レゾルシン等の水酸基を含有する単環系の芳香族化合物やβ−ナフトール等の水酸基を含有する多環系の芳香族化合物を配合することができ、特に、β−ナフトールが好適に使用される。このβ−ナフトールやレゾルシンの配合量は、特に制限されるものではないが、ゴム成分１００質量部に対して、１〜１０質量部、特に１〜５質量部である。配合量が１質量部未満であると添加による十分な効果が得られない場合があり、一方１０質量部を超えるとゴム物性の低下を生じたり、経済的に好ましくない場合がある。なお、β−ナフトールは後述する硬化剤のヘキサメトキシメチル化メラミン及び／又はヘキサメチレンテトラミンと併用することが好ましい。
【００２４】
更に、接着力の向上を目的として、硬化剤を配合することができる。この硬化剤としては、メチレン供与体が挙げられ、ヘキサメチレンテトラミンやメチロール化メラミン誘導体が好ましく用いられ、メチロール化メラミン誘導体としては、例えば、ヘキサメチロール化メラミン、ヘキサメトキシメチル化メラミン、ヘキサエトキシメチル化メラミン、Ｎ，Ｎ’，Ｎ”−トリメチル−Ｎ，Ｎ’，Ｎ”−トリメチロール化メラミン、Ｎ，Ｎ’，Ｎ”−トリメチロール化メラミン、Ｎ−メチロール化メラミン、Ｎ，Ｎ’−ジ（メトキシメチル）化メラミン、Ｎ，Ｎ’，Ｎ”−トリブチル−Ｎ，Ｎ’，Ｎ”−トリメチロール化メラミンなどが挙げられる。これらの中でも特にヘキサメトキシメチル化メラミン及び／又はヘキサメチレンテトラミンが好ましく用いられる。なお、このヘキサメトキシメチル化メラミン及び／又はヘキサメチレンテトラミンは、上記β−ナフトールと併用することが好ましい。
【００２５】
硬化剤の配合量は、特に制限されるものではないが、ゴム成分１００質量部に対して１〜１０質量部、特に１〜４質量部とすることが好ましい。配合量が１質量部未満であると添加による効果が十分に得られない場合があり、一方１０質量部を超えるとゴム物性の低下を生じたり、経済的に好ましくない場合がある。
【００２６】
本発明のゴム組成物には、通常、硫黄、有機硫黄化合物、その他の加硫剤が用いられ、特に制限されるものではないが、通常、ゴム成分１００質量部に対して、１〜１０質量部、好ましくは２〜５質量部の加硫剤が配合される。また、特に制限されるものではないが、これら加硫剤と共に亜鉛華、ステアリン酸などの加硫促進助剤を、ゴム成分１００質量部に対して、１〜２０質量部、好ましくは３〜１５質量部配合することができる。
【００２７】
また、本発明のゴム組成物には、例えば、パラフィン系、ナフテン系、芳香族系プロセスオイル、エチレン−α−オレフィンのコオリゴマー、パラフィンワックス、流動パラフィンなどの鉱物油、ひまし油、綿実油、あまに油、なたね油、大豆油、パーム油、やし油、落花生油などの植物油等のオイルも配合することもでき、特に芳香族系プロセスオイル（アロマオイル）が好ましく用いられる。その配合量は、特に制限されるものではないが、ゴム成分１００質量部に対して、１〜１０質量部、好ましくは２〜７質量部配合することができる。更に、目的、用途などに応じてカーボンブラック、シリカ、炭酸カルシウム、硫酸カルシウム、クレイ、マイカなどの充填剤を適量添加してゴム組成物を調製することもでき、特にカーボンブラックが好ましく用いられる。
【００２８】
本発明のゴム組成物には、本発明の目的が損なわれない範囲で、必要に応じて、各種のゴム用添加剤を配合することができる。例えば、スルフェンアミド系などの加硫促進剤、老化防止剤、ワックス類、酸化防止剤、発泡剤、可塑剤、滑剤、粘着付与剤、紫外線吸収剤などを適宜含有させることができる。
【００２９】
本発明のコンベアベルト用ゴム組成物は、亜鉛めっきスチールコード上に配置密着させ、加硫することにより亜鉛めっきスチールコードと良好に接着することができ、例えば、亜鉛めっきスチールコードを本発明ゴム組成物のシートでサンドイッチし、ゴム組成物を加熱圧着して加硫接着することにより、亜鉛めっきスチールコードにゴム組成物を接着及び被覆することができる。この場合、加硫条件は加硫剤や加硫促進剤の種類などに応じて適宜選定され、例えば硫黄加硫の場合には１３５〜１８０℃で１０〜１００分の条件とすることができる。
【００３０】
本発明のゴム組成物を用いたコンベアベルトとしては、特に制限されるものではないが、通常は本発明のゴム組成物からなる接着ゴム層で亜鉛めっきスチールコードを被覆した芯体をカバーゴム層間に配置接着させたものとされる。この場合、亜鉛めっきスチールコードの形態やカバーゴム層のゴム組成などは、コンベアベルトの用途などに応じて適宜選定することができ公知のものを用いることができる。
【実施例】
【００３１】
以下、実施例，比較例を示し、本発明をより具体的に説明するが、本発明は下記実施例に制限されるものではない。なお、下記の例において部及び％は質量部及び質量％を示す。
【００３２】
［実施例１〜１３、比較例１〜１３］
下記表１及び２に示す配合のゴム組成物を調製し、下記方法により亜鉛めっきスチールコードとの接着力、加硫速度、ロール加工性、積層加工性を評価した。結果を表１及び２に示す。
【００３３】
なお、表１，２中に示された各成分の詳細は下記の通りである。
・天然ゴム：ＲＳＳ＃３
・スチレン−ブタジエンゴム：ＳＢＲ１５００（乳化重合法ＳＢＲ、ＪＳＲ社製）
・カーボンブラック：旭カーボン（株）「＃７０」
・老化防止剤：住友化学社（株）「ＡＮＴＩＧＥＮＥ  ６Ｃ」
・アロマオイル：出光興産（株）「ダイアナプロセスオイル  ＡＨ−８５」
・硫黄：鶴見化学工業（株）「Ｚ硫黄」
・加硫促進剤：大内新興化学工業（株）「ノクセラー  ＮＳ−Ｆ」
・亜鉛華：東邦亜鉛株式会社「銀嶺ＳＲ」
・ジメタクリル酸亜鉛：川口化学工業（株）「アクター  ＺＭＡ」
・ネオデカン酸コバルト：ＤＩＣ（株）「バーサチック酸コバルト」
・ネオデカン酸コバルトホウ素化物：ＤＩＣ（株）「ＤＩＣＮＡＴＥ  ＮＢＣ−ＩＩ」
・ナフテン酸コバルト：ＤＩＣ（株）「ナフテン酸コバルト」
・ステアリン酸コバルト：ＤＩＣ（株）「ステアリン酸コバルト」
・フェノール樹脂−１：住友ベークライト（株）「スミライトレジン  ＰＲ−５０２３５」
・フェノール樹脂−２（ヘキサメチレンテトラミン内部添加型）：住友ベークライト（株）「スミライトレジン  ＰＲ−１２６８７」
・β−ナフトール：三井化学ファイン（株）「２−ナフトール」
・ヘキサメトキシメチル化メラミン：日本サイテックインダストリー「ＣＹＲＥＺ９６４ＲＰＣ」
【００３４】
（１）接着性試験
ａ．試験片の作製
表１，２に示された各成分を配合し、バンバリーミキサーを用いて混練してゴム組成物を得た。得られた各ゴム組成物のシート（厚さ１５ｍｍ）を作製し、一対のシート間に亜鉛めっきスチールコード（直径７ｍｍ）を挟み込んで１７０℃，４０分の条件で加圧加硫を行い、試験片を作製した。
ｂ．初期接着力
上記試験片から亜鉛メッキスチールコードを引き抜き、引き抜き力を測定した。この場合、引き抜き試験はＤＩＮ２２１３１に準拠して行った。評価は表１の比較例４の引き抜き力を１００として指数化した。数値が高いほど接着力が大きく良好であることを示す。
ｃ．熱老化接着力
上記試験片を加圧プレスにて加圧（２ＭＰａ）した状態で、１４５℃×３００分の条件で加熱した後、初期接着力試験と同様に各試験片から亜鉛メッキスチールコードを引き抜いて引き抜き力を測定し、同様に評価した。
ｄ．耐水接着力
上記試験片を７０℃で湿度９５％の条件下に９０日間放置した後、上記初期接着力試験と同様に各試験片からスチールコードを引き抜いて引き抜き力を測定し、同様に評価した。
【００３５】
（２）加硫速度
ＪＩＳ  Ｋ６３００−２に規定の方法により、１５５℃、Ｔｃ（９０）の値を測定した。測定には日合商事（株）製の「キャラストメーターＷ型」を用い、比較例４の測定値を１００として、Ｔｃ（９０）の値が小さいほど数値が大きくなるようにＩｎｄｅｘ表示した。
【００３６】
（３）ロール加工性
（株）小平製作所製「ＲＩＩ−２ＣＣ」を用い、未加硫ゴムを５００ｇ、ゴム厚３ｍｍとなるように調整し、３分間圧延作業を行い、ロール表面とゴムとの粘着度を評価した。評価は、良好◎、可○、不良×の三段階とした。
【００３７】
（４）積層加工性
図１に示したコンベアベルトの形態に構成した未加硫ゴム積層体を試料として作製した。試料の作製は、まず下記組成のカバーゴム組成物をバンバリーミキサーで混練して調製し、このカバーゴム組成物で厚さ４ｍｍのカバーゴム１，１を作製し、表１及び表２に示した各ゴム組成物で形成された厚さ２ｍｍの接着ゴム層２，２間に直径４ｍｍの亜鉛めっきスチールコード３を挟み、更にこれを一対の上記カバーゴム１，１で挟んで、ハンドローラーにより圧着させた。
（カバーゴム組成）
天然ゴム（ＲＳＳ＃３）                                                ７０質量部
スチレンブタジエンゴム（ＳＢＲ１５００、ＪＳＲ社製）                  ３０質量部
ＨＡＦカーボン                                                        ５５質量部
ステアリン酸（花王（株）「ＬＵＮＡＣ  ＲＡ」）                          ２質量部
ＺｎＯ                                                                  ３質量部
ワックス（大内新興化学工業「サンノックＮ」）                            ２質量部
老化防止剤ＲＤ（川口化学「アンテージＲＤ」）                        ０．５質量部
老化防止剤６Ｃ（川口化学「アンテージ６Ｃ」）                        ０．５質量部
アロマオイル（出光興産（株）「ダイアナプロセスオイル  ＡＨ−８５」）    ５質量部
硫黄                                                                    ２質量部
加硫促進剤（大内新興化学工業（株）「ノクセラー  ＮＳ−Ｆ」）        ０．７質量部
得られた各試料をカバーゴム／接着ゴム間で強制的に剥がし、十分な接着力があるものを○、接着力が不十分であったものを△として接着性を評価した。
【００３８】
【表１】
2010248427.tif 000002
【００３９】
【表２】
2010248427.tif 000003
【００４０】
表１及び表２の通り、本発明のコンベアベルト用ゴム組成物は、加硫速度の遅延を招くことなく亜鉛めっきスチールコードとの接着性を向上させたものであり、亜鉛めっきスチールコードとの良好な接着性と良好な加硫速度とを有するものであり、耐久性に優れるコンベアベルトを生産性よく製造し得るものである。
【符号の説明】
【００４１】
１  カバーゴム層
２  接着ゴム層
３  亜鉛めっきスチールコード
【図１】
2010248427.tif 000004